(57)【要約】【課題】  一本のペン先で二色以上の筆跡を得ることができると共に、更なる視覚的効果として筆跡の加熱による色調変化を備えたより興趣に富んだ熱変色性筆記具を提供する。【解決手段】  複数本の接続部と各接続部から誘導されるインキを塗布する一本の筆記先端部を備えた繊維チップ、フェルトチップ、プラスチックチップのいずれかをペン先３として装着すると共に、前記接続部と接続されるインキ収容部２に複数色の顔料系インキ２１，２２を収容した熱変色性筆記具１であって、前記インキのうち少なくとも一種が熱変色性マイクロカプセル顔料を用いた熱変色性インキである。【選択図】  図５
2010082804.tif 000002
【特許請求の範囲】
【請求項１】
複数本の接続部と各接続部から誘導されるインキを塗布する一本の筆記先端部を備えた繊維チップ、フェルトチップ、プラスチックチップのいずれかをペン先として装着すると共に、前記接続部と接続されるインキ収容部に複数色の顔料系インキを収容した筆記具であって、前記インキのうち少なくとも一種が熱変色性マイクロカプセル顔料を用いた熱変色性インキであることを特徴とする熱変色性筆記具。
【請求項２】
前記インキ収容部が一本のインキ吸蔵体により構成されており、インキ吸蔵体の各ペン先接続部から延設される縦方向に色調の異なるインキがそれぞれ充填されることを特徴とする請求項１記載の熱変色性筆記具。
【請求項３】
軸筒内に収容されるインキ吸蔵体の一端又は両端に繊維チップ、フェルトチップ、プラスチックチップのいずれかを接続した筆記具であって、前記インキ吸蔵体の縦方向に色調の異なる顔料系インキが複数充填されており、前記インキのうち少なくとも一種が熱変色性マイクロカプセル顔料を用いた熱変色性インキであることを特徴とする熱変色性筆記具。
【請求項４】
前記熱変色性インキが加熱によって消色するものであり、着色状態の色調が他のインキの色調と異なることを特徴とする請求項１乃至３のいずれかに記載の熱変色性筆記具。
【請求項５】
前記インキが水溶性高分子凝集剤により顔料を緩やかな凝集状態に懸濁させた凝集性インキであることを特徴とする請求項１乃至４のいずれかに記載の熱変色性筆記具。
【請求項６】
前記各インキの粘度差が５ｍＰａ・s以内であることを特徴とする請求項１乃至５のいずれかに記載の熱変色性筆記具。
【請求項７】
前記ペン先の筆記先端形状がチゼル状であることを特徴とする請求項１乃至６のいずれかに記載の熱変色性筆記具。
【発明の詳細な説明】
【技術分野】
【０００１】
本発明は熱変色性筆記具に関する。詳細には、一本のペン先で複数色の筆跡が形成できる熱変色性筆記具に関する。
【背景技術】
【０００２】
従来、一本のペン先（筆記先端部）によって複数色の筆跡が形成できるように、分割された二以上のインキ収容部から色調の異なるインキを前記ペン先に供給する構造の筆記具が複数開示されている（例えば、特許文献１乃至３参照）。
【特許文献１】実開昭５６−５０６８７号公報
【特許文献２】実開昭６１−５３１９１号公報
【特許文献３】特開２００４−２７０８１号公報
【０００３】
前記筆記具において、例えば特許文献３の構成では、一本のペン先で二色の筆跡を得ることができ、更に一度の筆記で同時に二色の筆跡が得られると共に、各色調が重なる部分（筆跡の略中心部分）がグラデーション効果を発現して特殊な筆跡を形成できるものである。
【０００４】
前記筆記具では、経時的に安定して前記筆跡を得るために、二以上のインキ収容部を完全に分割して保管時の収容インキが混合しないような構造をとっている。そのため、筆記具全体の構造が複雑なものとなり、製造コストが高くなるものであった。
【発明の開示】
【発明が解決しようとする課題】
【０００５】
本発明は、前記筆記具の筆跡特性を備えると共に、更なる視覚的効果として筆跡の加熱による色調変化を備えたより興趣に富んだ熱変色性筆記具を提供するものである。更に、汎用のマーキングペンと同様の構造を用いて複数色の筆跡が形成可能な熱変色性筆記具を提供するものである。
【課題を解決するための手段】
【０００６】
本発明は、複数本の接続部と各接続部から誘導されるインキを塗布する一本の筆記先端部を備えた繊維チップ、フェルトチップ、プラスチックチップのいずれかをペン先として装着すると共に、前記接続部と接続されるインキ収容部に複数色の顔料系インキを収容した熱変色性筆記具であって、前記インキのうち少なくとも一種が熱変色性マイクロカプセル顔料を用いた熱変色性インキであることを要件とする。
更に、前記インキ収容部が一本のインキ吸蔵体により構成されており、インキ吸蔵体の各ペン先接続部から延設される縦方向に色調の異なるインキがそれぞれ充填されることを要件とする。
更に、軸筒内に収容されるインキ吸蔵体の一端又は両端に繊維チップ、フェルトチップ、プラスチックチップのいずれかを接続した熱変色性筆記具であって、前記インキ吸蔵体の縦方向に色調の異なる顔料系インキが複数充填されており、前記インキのうち少なくとも一種が熱変色性マイクロカプセル顔料を用いた熱変色性インキであることを要件とする。
更には、前記熱変色性インキが加熱によって消色するものであり、着色状態の色調が他のインキの色調と異なること、前記インキが水溶性高分子凝集剤により顔料を緩やかな凝集状態に懸濁させた凝集性インキであること、前記各インキの粘度差が５ｍＰａ・s以内であること、前記ペン先の筆記先端形状がチゼル状であることを要件とする。
【発明の効果】
【０００７】
本発明により、一本のペン先で複数色の筆跡を得ることができると共に、一度の筆記で各色調が重なる部分がグラデーション効果を発現する複数色の筆跡が得られ、更に前記筆跡が加熱によって変色する興趣に富んだ熱変色性筆記具を提供できる。また、前記筆跡を形成するための筆記具構造として、汎用のマーキングペン構造を適用できる熱変色性筆記具を提供できる。
【発明を実施するための最良の形態】
【０００８】
本発明の熱変色性筆記具は、軸筒内に設けられた１又は複数のインキ収容部に複数色の顔料系インキを収容しており、前記インキ収容部から誘導されるインキを塗布する一本の筆記先端部を備えた繊維チップ、フェルトチップ、プラスチックチップのいずれかをペン先として装着した構造を有する。
【０００９】
前記ペン先は、繊維の樹脂加工体、熱溶融性繊維の融着加工体である繊維チップ、フェルト体からなるフェルトチップ、複数の糸状樹脂を融着させて内部にインキ流通路を形成したプラスチックチップ等、毛管力を利用したものが適用され、一端を砲弾形状、長方形状、チゼル形状等の目的に応じた形状に加工して実用に供される。
特に、前記チゼル形状のペン先にあっては、筆記面への当接位置を変えることにより細書き用、太書き用としての使用や、各インキ色の単独筆記が可能であり、更に一定線幅のマーク（複数色を同時に形成された筆跡）を形成できる多用途性を有しているため、多様な熱変色性の筆跡を形成できる利便性に優れた筆記具を構成できる。
【００１０】
前記ペン先の後端（即ち、インキ収容部と接続される部分）は、一本又は複数本の接続部から構成されている。接続部が複数本用いられる場合、インキ収容部内に収容されるインキの種類（数）と同数で適用される。
前記接続部は、筆記先端部と一体に形成される他、別体で形成したもの（所謂中継部材）を接続して適用することもできる。
【００１１】
軸筒内には１又は複数のインキ収容部が形成されており、該インキ収容部内にインキを直接収容する他、繊維集束体からなるインキ吸蔵体を内蔵させて、該インキ吸蔵体にインキを充填することもできる。尚、インキ収容部が１つの場合には、前記インキ吸蔵体は必須である。更に、複数のインキ収容部としては、規制壁等による分割ではなく、複数個のインキ吸蔵体を軸筒内に収容したものであってもよい。
また、前記インキ吸蔵体は、捲縮状繊維を縦方向（長手方向）に集束させたものであり、プラスチック筒体やフィルム等の被覆体に内在させて、気孔率が概ね４０〜９０％の範囲に調整して構成される。
【００１２】
前記筆記具の構成の例としては、直接インキを収容する複数のインキ収容部と、該インキ収容部と同数の接続部を一体又は別体で備えたペン先からなるもの、直接インキを収容する複数のインキ収容部と、該インキ収容部から均等にインキが供給される位置に一本のペン先を直接又は中継部材を介して備えたもの、複数のインキ収容部内に配設された各インキ吸蔵体にインキを縦方向に充填し、該インキ吸蔵体と同数の接続部を一体又は別体で備えたペン先からなるもの、軸筒内に配設される複数のインキ吸蔵体にインキを縦方向に充填し、該インキ吸蔵体と同数の接続部を一体又は別体で備えたペン先からなるもの、軸筒内に配設される一本のインキ吸蔵体に複数色のインキを縦方向に充填し、該インキ吸蔵体から均等にインキが供給される位置に一本のペン先（接続部が一本又は複数本である）を直接又は中継部材を介して備えたもの等が適用される。
尚、前記ペン先はインキ収容部やインキ吸蔵体の一端に接続されるのみでなく、両端に適用して両頭式筆記具の形態で用いることもできる。
【００１３】
前記筆記具に収容されるインキとしては複数色の顔料系インキが適用される。そのうちの少なくとも一種類には熱変色性マイクロカプセル顔料が添加され、熱変色性インキとして用いられる。
【００１４】
前記熱変色性マイクロカプセル顔料は、単独又は一般顔料との併用で着色剤としてインキ中に配合されるものであり、加熱消色特性を示すものであれば従来公知の組成をいずれも用いることができるが、特に（イ）電子供与性呈色性有機化合物、（ロ）電子受容性化合物、及び（ハ）前記両者の呈色反応の生起温度を決める反応媒体の必須三成分を少なくとも含む可逆熱変色性組成物をマイクロカプセル中に内包させた顔料が有効である。
前記可逆熱変色性組成物のうち、加熱により消色する組成物としては、特公昭５１−４４７０６号公報、特公昭５１−４４７０７号公報、特公平１−２９３９８号公報等に記載された、所定の温度（変色点）を境としてその前後で変色し、高温側変色点以上の温度域で消色状態、低温側変色点以下の温度域で発色状態を呈し、前記両状態のうち常温域では特定の一方の状態しか存在せず、もう一方の状態は、その状態が発現するのに要した熱又は冷熱が適用されている間は維持されるが、前記熱又は冷熱の適用がなくなれば常温域で呈する状態に戻る、ヒステリシス幅が比較的小さい特性（ΔＨ＝１〜７℃）を有する組成物を例示できる。
また、特公平４−１７１５４号公報、特開平７−１７９７７７号公報、特開平７−３３９９７号公報、特開平８−３９９３６号公報、特開２００５−１３６９号公報等に記載されている大きなヒステリシス特性（ΔＨ＝８〜７０℃）を示し、温度変化による着色濃度の変化をプロットした曲線の形状が、温度を変色温度域より低温側から上昇させていく場合と逆に変色温度域より高温側から下降させていく場合とで大きく異なる経路を辿って変色し、低温域での発色状態、又は、高温域での消色状態が、特定温度域で記憶保持できる可逆熱変色性組成物を用いることもできる。
【００１５】
前記組成物の色濃度−温度曲線におけるヒステリシス特性について詳しく説明する。
図１において、縦軸に色濃度、横軸に温度が表されている。温度変化による色濃度の変化は矢印に沿って進行する。ここで、Ａは完全消色状態に達する最低温度Ｔ４（以下、完全消色温度と称す）における濃度を示す点であり、Ｂは完全発色状態を保持できる最高温度Ｔ３（以下、消色開始温度と称す）における濃度を示す点であり、Ｃは完全消色状態を保持できる最低温度Ｔ２（以下、発色開始温度と称す）における濃度を示す点であり、Ｄは完全発色状態に達する最高温度Ｔ１（以下、完全発色温度と称す）における濃度を示す点である。
変色温度域は前記Ｔ１とＴ４間の温度域であり、着色状態と消色状態が共存でき、色濃度の差の大きい領域であるＴ２とＴ３の間の温度域が実質変色温度域（二相保持温度域）である。
また、線分ＥＦの長さが変色のコントラストを示す尺度であり、線分ＥＦの中点を通る線分ＨＧの長さがヒステリシスの程度を示す温度幅（以下、ヒステリシス幅ΔＨと記す）であり、このΔＨ値が小さいと変色前後の両状態のうち常温域では特定の一方の状態しか存在しえない。また、前記ΔＨ値が大きいと変色前後の各状態の保持が容易となる。
【００１６】
前記した組成物のうち、色彩記憶性を有する可逆熱変色性組成物を用いることにより、第１の状態（有色）から第２の状態（無色）に色彩を簡易に変色させることができ、常態と異なる色彩を互変的に視覚させることができる。
具体的には、完全発色温度Ｔ１を冷凍室、寒冷地等でしか得られない温度、即ち−３０〜１０℃、好ましくは−３０〜０℃、より好ましくは−３０〜−１０℃、且つ、完全消色温度Ｔ４を摩擦体による摩擦熱、ヘアドライヤー等身近な加熱体から得られる温度、即ち５０〜１００℃、好ましくは５５〜９５℃の範囲に特定し、ΔＨ値を４０〜８０℃に特定することにより、常態（日常の生活温度域）で呈する色彩の保持に有効に機能させることができる。
【００１７】
以下に前記（イ）、（ロ）、（ハ）の各成分について具体的に化合物を例示する。
本発明の（イ）成分、即ち電子供与性呈色性有機化合物としては、従来公知のジフェニルメタンフタリド類、フェニルインドリルフタリド類、インドリルフタリド類、ジフェニルメタンアザフタリド類、フェニルインドリルアザフタリド類、フルオラン類、スチリノキノリン類、ジアザローダミンラクトン類等が挙げられ、以下にこれらの化合物を例示する。
３，３−ビス（ｐ−ジメチルアミノフェニル）−６−ジメチルアミノフタリド、３−（４−ジエチルアミノフェニル）−３−（１−エチル−２−メチルインドール−３−イル）フタリド、３，３−ビス（１−ｎ−ブチル−２−メチルインドール−３−イル）フタリド、３，３−ビス（２−エトキシ−４−ジエチルアミノフェニル）−４−アザフタリド、３−〔２−エトキシ−４−（Ｎ−エチルアニリノ）フェニル〕−３−（１−エチル−２−メチルインドール−３−イル）−４−アザフタリド、３，６−ジフェニルアミノフルオラン、３，６−ジメトキシフルオラン、３，６−ジ−ｎ−ブトキシフルオラン、２−メチル−６−（Ｎ−エチル−Ｎ−ｐ−トリルアミノ）フルオラン、３−クロロ−６−シクロヘキシルアミノフルオラン、２−メチル−６−シクロヘキシルアミノフルオラン、２−（２−クロロアニリノ）−６−ジ−ｎ−ブチルアミノフルオラン、２−（３−トリフルオロメチルアニリノ）−６−ジエチルアミノフルオラン、２−（Ｎ−メチルアニリノ）−６−（Ｎ−エチル−Ｎ−ｐ−トリルアミノ）フルオラン、１，３−ジメチル−６−ジエチルアミノフルオラン、２−クロロ−３−メチル−６−ジエチルアミノフルオラン、２−アニリノ−３−メチル−６−ジエチルアミノフルオラン、２−アニリノ−３−メチル−６−ジ−ｎ−ブチルアミノフルオラン、２−キシリジノ−３−メチル−６−ジエチルアミノフルオラン、１，２−ベンツ−６−ジエチルアミノフルオラン、１，２−ベンツ−６−（Ｎ−エチル−Ｎ−イソブチルアミノ）フルオラン、１，２−ベンツ−６−（Ｎ−エチル−Ｎ−イソアミルアミノ）フルオラン、２−（３−メトキシ−４−ドデコキシスチリル）キノリン、スピロ〔５Ｈ−（１）ベンゾピラノ（２，３−ｄ）ピリミジン−５，１′（３′Ｈ）イソベンゾフラン〕−３′−オン，２−（ジエチルアミノ）−８−（ジエチルアミノ）−４−メチル−、スピロ〔５Ｈ−（１）ベンゾピラノ（２，３−ｄ）ピリミジン−５，１′（３′Ｈ）イソベンゾフラン〕−３′−オン，２−（ジ−ｎ−ブチルアミノ）−８−（ジ−ｎ−ブチルアミノ）−４−メチル−、スピロ〔５Ｈ−（１）ベンゾピラノ（２，３−ｄ）ピリミジン−５，１′（３′Ｈ）イソベンゾフラン〕−３′−オン，２−（ジ−ｎ−ブチルアミノ）−８−（ジエチルアミノ）−４−メチル−、スピロ〔５Ｈ−（１）ベンゾピラノ（２，３−ｄ）ピリミジン−５，１′（３′Ｈ）イソベンゾフラン〕−３′−オン，２−（ジ−ｎ−ブチルアミノ）−８−（Ｎ−エチル−Ｎ−ｉ−アミルアミノ）−４−メチル−、スピロ〔５Ｈ−（１）ベンゾピラノ（２，３−ｄ）ピリミジン−５，１′（３′Ｈ）イソベンゾフラン〕−３′−オン，２−（ジ−ｎ−ブチルアミノ）−８−（ジ−ｎ−ブチルアミノ）−４−フェニル、３−（２−メトキシ−４−ジメチルアミノフェニル）−３−（１−ブチル−２−メチルインドール−３−イル）−４，５，６，７−テトラクロロフタリド、３−（２−エトキシ−４−ジエチルアミノフェニル）−３−（１−エチル−２−メチルインドール−３−イル）−４，５，６，７−テトラクロロフタリド、３−（２−エトキシ−４−ジエチルアミノフェニル）−３−（１−ペンチル−２−メチルインドール−３−イル）−４，５，６，７−テトラクロロフタリド等を挙げることができる。
更には、蛍光性の黄色〜赤色の発色を発現させるのに有効な、ピリジン系、キナゾリン系、ビスキナゾリン系化合物等を挙げることができる。
【００１８】
成分（ロ）の電子受容性化合物としては、活性プロトンを有する化合物群、偽酸性化合物群（酸ではないが、組成物中で酸として作用して成分（イ）を発色させる化合物群）、電子空孔を有する化合物群等がある。
活性プロトンを有する化合物を例示すると、フェノール性水酸基を有する化合物としては、モノフェノール類からポリフェノール類があり、さらにその置換基としてアルキル基、アリール基、アシル基、アルコキシカルボニル基、カルボキシ基及びそのエステル又はアミド基、ハロゲン基等を有するもの、及びビス型、トリス型フェノール等、フェノール−アルデヒド縮合樹脂等が挙げられる。又、前記フェノール性水酸基を有する化合物の金属塩であってもよい。
【００１９】
以下に具体例を挙げる。
フェノール、ｏ−クレゾール、ターシャリーブチルカテコール、ノニルフェノール、ｎ−オクチルフェノール、ｎ−ドデシルフェノール、ｎ−ステアリルフェノール、ｐ−クロロフェノール、ｐ−ブロモフェノール、ｏ−フェニルフェノール、ｐ−ヒドロキシ安息香酸ｎ−ブチル、ｐ−ヒドロキシ安息香酸ｎ−オクチル、レゾルシン、没食子酸ドデシル、２，２−ビス（４−ヒドロキシフェニル）プロパン、４，４−ジヒドロキシジフェニルスルホン、１，１−ビス（４−ヒドロキシフェニル）エタン、２，２−ビス（４−ヒドロキシ−３−メチルフェニル）プロパン、ビス（４−ヒドロキシフェニル）スルフィド、１−フェニル−１，１−ビス（４−ヒドロキシフェニル）エタン、１，１−ビス（４−ヒドロキシフェニル）−３−メチルブタン、１，１−ビス（４−ヒドロキシフェニル）−２−メチルプロパン、１，１−ビス（４−ヒドロキシフェニル）ｎ−ヘキサン、１，１−ビス（４−ヒドロキシフェニル）ｎ−ヘプタン、１，１−ビス（４−ヒドロキシフェニル）ｎ−オクタン、１，１−ビス（４−ヒドロキシフェニル）ｎ−ノナン、１，１−ビス（４−ヒドロキシフェニル）ｎ−デカン、１，１−ビス（４−ヒドロキシフェニル）ｎ−ドデカン、２，２−ビス（４−ヒドロキシフェニル）ブタン、２，２−ビス（４−ヒドロキシフェニル）エチルプロピオネート、２，２−ビス（４−ヒドロキシフェニル）−４−メチルペンタン、２，２−ビス（４−ヒドロキシフェニル）ヘキサフルオロプロパン、２，２−ビス（４−ヒドロキシフェニル）ｎ−ヘプタン、２，２−ビス（４−ヒドロキシフェニル）ｎ−ノナン等がある。
尚、前記フェノール性水酸基を有する化合物として、少なくとも３以上のベンゼン環を有し、且つ、分子量が２５０以上、好ましくは分子量が２５０乃至５００のフェノール性水酸基を有する化合物、又は、一般式（Ｃ６Ｈ２Ｒ１Ｒ２ＯＨ）２Ｓ（式中、Ｒ１は炭素数１乃至８のアルキル基を示し、Ｒ２は水素又は炭素数１乃至８のアルキル基を示す。）で示されるフェノール性水酸基を有する化合物を用いると、消色状態から発色状態に移行する際の変色感度をより鋭敏にすることができる。具体的には、図２に示すように完全消色状態を示す温度（Ｔ４）から発色を開始する温度（Ｔ２）を経て完全発色温度を示す温度（Ｔ１）に達する際の変色挙動において、発色を開始する温度（Ｔ２）が高温側にシフトして徐々に発色する挙動を示さず、図１のように発色を開始する温度（Ｔ２）と完全発色温度を示す温度（Ｔ１）の温度差が小さく、消色状態から発色状態に鋭敏に移行する挙動を示し易くなる。
前記少なくとも３以上のベンゼン環を有し、且つ、分子量が２５０以上のフェノール性水酸基を有する化合物としては、
４，４′，４″−メチリデントリスフェノール、
２，６−ビス〔（２−ヒドロキシ−５−メチルフェノール）メチル〕−４−メチルフェノール、
４，４′−〔１−［４−［１−（４−ヒドロキシフェニル）−１−メチルエチル］フェニル］エチリデン〕ビスフェノール、
４，４′，４″−エチリデントリス〔２−メチルフェノール〕、
４，４′−〔（２−ヒドロキシフェニル）メチレン〕ビス［２，３，６−トリフェニルフェノール］、
２，２−メチレンビス［６−［（２−ヒドロキシ−５−メチルフェニル）メチル］−４−メチルフェノール］、
２，４，６−トリス（４−ヒドロキシフェニルメチル）１，３−ベンゼンジオール、
４，４′，４″−エチリデントリスフェノール、
４，４′−［（４−ヒドロキシフェニル）メチレン］ビス［２−メチルフェノール］、
４，４′−［（４−ヒドロキシフェニル）メチレン］ビス［２，６−ジメチルフェノール］、
４，４′−［（４−ヒドロキシフェニル）メチレン］ビス［２−メチルフェノール］、
４，４′−［（４−ヒドロキシフェニル］メチレン］ビス［２，６−ジメチルフェノール］、
４，４′−［（４−ヒドロキシ−３−メトキシフェニル）メチレン］ビス［２，６−ジメチルフェノール］、
２，４−ビス［（５−メチル−２−ヒドロキシフェニル）メチル］−６−シクロヘキシルフェノール、
４，４′−［１−［４−［１−（４−ヒドロキシ−３−メチルフェノール）−１−メチルエチル］フェニル］エチリデン］ビス［２−メチルフェノール］、
４，４′−［（４−ヒドロキシフェニル）メチレン］ビス［２−シクロヘキシル−５−メチルフェノール］、
４，６−ビス［（４−ヒドロキシフェニル）メチル］１，３−ベンゼンジオール、
４，４′−［（３，４−ジ−ヒドロキシフェニル）メチレン］ビス［２，６−ジメチルフェノール］、
４，４′−（１−フェニルエチリデン）ビスフェノール、
５，５′−（１−メチルエチリデン）ビス［１−フェニル−２−オール］、
４，４′，４″−メチリデントリスフェノール、
４，４′−［１−［４−［１−（４−ヒドロキシフェニル）−１−メチルエチル］フェニル］エチリデン］ビスフェノール、
４，４′−（フェニルメチレン）ビスフェノール、
４，４′−［１，４−フェニレンビス（１−メチルエチリデン）］ビス［２−メチルフェノール］、
５，５′−（１，１−シクロヘキシリデン）ビス−［１−ビフェニル−２−オール］等が挙げられる。
前記一般式（Ｃ６Ｈ２Ｒ１Ｒ２ＯＨ）２Ｓで示されるフェノール性水酸基を有する化合物としては、
ビス（３−メチル−４−ヒドロキシフェニル）スルフィド、ビス（３，５−ジメチル−４−ヒドロキシフェニル）、ビス（３−エチル−４−ヒドロキシフェニル）スルフィド、ビス（３，５−ジエチル−４−ヒドロキシフェニル）スルフィド、ビス（３−プロピル−４−ヒドロキシフェニル）スルフィド、ビス（３，５−ジプロピル−４−ヒドロキシフェニル）スルフィド、ビス（３−ｔ−ブチル−４−ヒドロキシフェニル）スルフィド、ビス（３，５−ｔ−ブチル−４−ヒドロキシフェニル）スルフィド、ビス（３−ペンチル−４−ヒドロキシフェニル）スルフィド、ビス（３−ヘキシル−４−ヒドロキシフェニル）スルフィド、ビス（３−ヘプチル−４−ヒドキシフェニル）スルフィド、ビス（５−オクチル−２−ヒドロキシフェニル）スルフィド等が挙げられる。
前記フェノール性水酸基を有する化合物が最も有効な熱変色特性を発現させることができるが、芳香族カルボン酸及び炭素数２〜５の脂肪族カルボン酸、カルボン酸金属塩、酸性リン酸エステル及びそれらの金属塩、１、２、３−トリアゾール及びその誘導体から選ばれる化合物等であってもよい。
【００２０】
前記（イ）、（ロ）成分による電子授受反応を特定温度域において可逆的に生起させる反応媒体の（ハ）成分について説明する。前記（ハ）成分としては、アルコール類、エステル類、ケトン類、エーテル類、酸アミド類が挙げられる。
前記（ハ）成分として好ましくは、色濃度−温度曲線に関し、大きなヒステリシス特性（温度変化による着色濃度の変化をプロットした曲線が、温度を低温側から高温側へ変化させる場合と、高温側から低温側へ変化させる場合で異なる）を示して変色する、色彩記憶性を示す可逆熱変色性組成物を形成できる５℃以上５０℃未満のΔＴ値（融点−曇点）を示すカルボン酸エステル化合物、例えば、分子中に置換芳香族環を含むカルボン酸エステル、無置換芳香族環を含むカルボン酸と炭素数１０以上の脂肪族アルコールのエステル、分子中にシクロヘキシル基を含むカルボン酸エステル、炭素数６以上の脂肪酸と無置換芳香族アルコール又はフェノールのエステル、炭素数８以上の脂肪酸と分岐脂肪族アルコール又はエステル、ジカルボン酸と芳香族アルコール又は分岐脂肪族アルコールのエステル、ケイ皮酸ジベンジル、ステアリン酸ヘプチル、アジピン酸ジデシル、アジピン酸ジラウリル、アジピン酸ジミリスチル、アジピン酸ジセチル、アジピン酸ジステアリル、トリラウリン、トリミリスチン、トリステアリン、ジミリスチン、ジステアリン等が用いられる。
【００２１】
また、炭素数９以上の奇数の脂肪族一価アルコールと炭素数が偶数の脂肪族カルボン酸から得られる脂肪酸エステル化合物、ｎ−ペンチルアルコール又はｎ−ヘプチルアルコールと炭素数１０乃至１６の偶数の脂肪族カルボン酸より得られる総炭素数１７乃至２３の脂肪酸エステル化合物も有効である。
具体的には、酢酸ｎ−ペンタデシル、酪酸ｎ−トリデシル、酪酸ｎ−ペンタデシル、カプロン酸ｎ−ウンデシル、カプロン酸ｎ−トリデシル、カプロン酸ｎ−ペンタデシル、カプリル酸ｎ−ノニル、カプリル酸ｎ−ウンデシル、カプリル酸ｎ−トリデシル、カプリル酸ｎ−ペンタデシル、カプリン酸ｎ−ヘプチル、カプリン酸ｎ−ノニル、カプリン酸ｎ−ウンデシル、カプリン酸ｎ−トリデシル、カプリン酸ｎ−ペンタデシル、ラウリン酸ｎ−ペンチル、ラウリン酸ｎ−ヘプチル、ラウリン酸ｎ−ノニル、ラウリン酸ｎ−ウンデシル、ラウリン酸ｎ−トリデシル、ラウリン酸ｎ−ペンタデシル、ミリスチン酸ｎ−ペンチル、ミリスチン酸ｎ−ヘプチル、ミリスチン酸ｎ−ノニル、ミリスチン酸ｎ−ウンデシル、ミリスチン酸ｎ−トリデシル、ミリスチン酸ｎ−ペンタデシル、パルミチン酸ｎ−ペンチル、パルミチン酸ｎ−ヘプチル、パルミチン酸ｎ−ノニル、パルミチン酸ｎ−ウンデシル、パルミチン酸ｎ−トリデシル、パルミチン酸ｎ−ペンタデシル、ステアリン酸ｎ−ノニル、ステアリン酸ｎ−ウンデシル、ステアリン酸ｎ−トリデシル、ステアリン酸ｎ−ペンタデシル、エイコサン酸ｎ−ノニル、エイコサン酸ｎ−ウンデシル、エイコサン酸ｎ−トリデシル、エイコサン酸ｎ−ペンタデシル、ベヘニン酸ｎ−ノニル、ベヘニン酸ｎ−ウンデシル、ベヘニン酸ｎ−トリデシル、ベヘニン酸ｎ−ペンタデシル等が挙げられる。
【００２２】
また、ケトン類としては、総炭素数が１０以上の脂肪族ケトン類が有効であり、２−デカノン、３−デカノン、４−デカノン、２−ウンデカノン、３−ウンデカノン、４−ウンデカノン、５−ウンデカノン、２−ドデカノン、３−ドデカノン、４−ドデカノン、５−ドデカノン、２−トリデカノン、３−トリデカノン、２−テトラデカノン、２−ペンタデカノン、８−ペンタデカノン、２−ヘキサデカノン、３−ヘキサデカノン、９−ヘプタデカノン、２−ペンタデカノン、２−オクタデカノン、２−ノナデカノン、１０−ノナダカノン、２−エイコサノン、１１−エイコサノン、２−ヘンエイコサノン、2-ドコサノン、ラウロン、ステアロン等が挙げられる。
また、総炭素数が１２乃至２４のアリールアルキルケトン類、例えば、ｎ−オクタデカノフェノン、ｎ−ヘプタデカノフェノン、ｎ−ヘキサデカノフェノン、ｎ−ペンタデカノフェノン、ｎ−テトラデカノフェノン、４−ｎ−ドデカアセトフェノン、ｎ−トリデカノフェノン、４−ｎ−ウンデカノアセトフェノン、ｎ−ラウロフェノン、４−ｎ−デカノアセトフェノン、ｎ−ウンデカノフェノン、４−ｎ−ノニルアセトフェノン、ｎ−デカノフェノン、４−ｎ−オクチルアセトフェノン、ｎ−ノナノフェノン、４−ｎ−ヘプチルアセトフェノン、ｎ−オクタノフェノン、４−ｎ−ヘキシルアセトフェノン、４−ｎ−シクロヘキシルアセトフェノン、４−ｔｅｒｔ−ブチルプロピオフェノン、ｎ−ヘプタフェノン、４−ｎ−ペンチルアセトフェノン、シクロヘキシルフェニルケトン、ベンジル−ｎ−ブチルケトン、４−ｎ−ブチルアセトフェノン、ｎ−ヘキサノフェノン、４−イソブチルアセトフェノン、１−アセトナフトン、２−アセトナフトン、シクロペンチルフェニルケトン等が挙げられる。
【００２３】
また、エーテル類としては、総炭素数１０以上の脂肪族エーテル類が有効であり、ジペンチルエーテル、ジヘキシルエーテル、ジヘプチルエーテル、ジオクチルエーテル、ジノニルエーテル、ジデシルエーテル、ジウンデシルエーテル、ジドデシルエーテル、ジトリデシルエーテル、ジテトラデシルエーテル、ジペンタデシルエーテル、ジヘキサデシルエーテル、ジオクタデシルエーテル、デカンジオールジメチルエーテル、ウンデカンジオールジメチルエーテル、ドデカンジオールジメチルエーテル、トリデカンジオールジメチルエーテル、デカンジオールジエチルエーテル、ウンデカンジオールジエチルエーテル等が挙げられる。
【００２４】
更に、前記（ハ）成分としてより好適には、特開２００６−１３７８８６号公報や、特開２００６−１８８６６０号公報に記載される化合物が用いられる。
【００２５】
本発明に適用されるマイクロカプセル顔料の形態は円形断面の形態のものの適用を拒まないが、非円形断面の形態が効果的である。
筆記により形成される可逆熱変色性筆跡は、前記マイクロカプセル顔料が被筆記面に対して長径側（最大外径側）を密接させて濃密に配向、固着されており、高濃度の発色性を示すと共に、前記筆跡をゴム等の摩擦体による擦過等による外力に対して、前記マイクロカプセル顔料は外力を緩和する形状に微妙に弾性変形し、マイクロカプセルの壁膜の破壊が抑制され、熱変色機能を損なうことなく有効に発現させることができる。
ここで、前記非円形断面形状のマイクロカプセル顔料は、最大外径の平均値が０．５〜５．０μｍの範囲にあり、且つ、可逆熱変色性組成物／壁膜＝７／１〜１／１（重量比）の範囲を満たしていることが好ましい。
前記マイクロカプセル顔料（円形断面形状のものを含む）は、最大外径の平均値が、５．０μｍを越える系では、毛細間隙からの流出性の低下を来し、一方、最大外径の平均値が、０．５μｍ以下の系では高濃度の発色性を示し難く、好ましくは、最大外径の平均値が、１〜４μｍの範囲、当該マイクロカプセルの平均粒子径〔（最大外径＋中央部の最小外径）／２〕が１〜３μｍの範囲が好適である。
可逆熱変色性組成物の壁膜に対する比率が前記範囲より大になると、壁膜の厚みが肉薄となり過ぎ、圧力や熱に対する耐性の低下を起こし、逆に、壁膜の可逆熱変色性組成物に対する比率が前記範囲より大になると発色時の色濃度及び鮮明性の低下を免れず、好適には、可逆熱変色性組成物／壁膜＝６／１〜１／１（重量比）である。
【００２６】
前記可逆熱変色性組成物のマイクロカプセル化は、界面重合法、界面重縮合法、ｉｎ  Ｓｉｔｕ重合法、コアセルベート法等の公知の手段が適用できるが、本発明の前記した要件を満たす粒子径範囲の、非円形断面形状のマイクロカプセル顔料を得るためには、凝集、合一化が生じ難い界面重合法又は界面重縮合法の適用が効果的である。
【００２７】
前記熱変色性マイクロカプセル顔料は、インキ組成物全量に対し、５〜４０質量％、好ましくは１０〜４０質量％、更に好ましくは１０〜３０質量％配合することができる。
５質量％未満では発色濃度が不十分であり、４０質量％を越えるとインキ流出性が低下し、筆記性能が阻害される。
【００２８】
前記熱変色性インキ中に添加して有色１から有色２に色変化するために用いたり、一般インキ（非変色性インキ）に用いられる一般顔料としては、水性系媒体に分散可能な汎用のものがすべて使用可能であり、カーボンブラック、群青などの無機顔料や銅フタロシアニンブルー、ベンジジンイエロー等の有機顔料、予め界面活性剤や樹脂を用いて微細に安定的に水媒体中に分散された水分散顔料製品等が用いられる。
更に、各種蛍光性染料を樹脂マトリックス中に固溶体化した合成樹脂微細粒子状の蛍光顔料、二酸化チタン等の白色顔料、アルミニウム等の金属粉、天然雲母、合成雲母、アルミナ、ガラス片から選ばれる芯物質の表面を二酸化チタン等の金属酸化物で被覆したパール顔料、コレステリック液晶型光輝性顔料、光変色性組成物を内包したマイクロカプセル顔料等を使用することもできる。
【００２９】
前記熱変色性インキや一般インキ（非変色性インキ）に用いられる媒体としては、水と必要により水溶性有機溶剤が用いられる。
前記水溶性有機溶剤としては、例えば、エタノール、プロパノール、ブタノール、グリセリン、ソルビトール、トリエタノールアミン、ジエタノールアミン、モノエタノールアミン、エチレングリコール、ジエチレングリコール、チオジエチレングリコール、ポリエチレングリコール、プロピレングリコール、ブチレングリコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、エチレングリコールモノメチルエーテルアセテート、スルフォラン、２−ピロリドン、Ｎ−メチル−２−ピロリドン等が用いられる。
尚、ヒステリシス幅の大きい可逆熱変色性組成物を内包したマイクロカプセル顔料については比重が概ね１を越えるため、適用する水溶性有機溶剤は１．１を超えるものが好適である。
【００３０】
また、前記熱変色性インキ又は非変色性インキである顔料系インキ中には、水溶性の高分子凝集剤を添加することができ、凝集剤がマイクロカプセル顔料や一般顔料の粒子間にゆるい橋かけ作用を生じさせ、ゆるい凝集状態を示す。このようなゆるい凝集状態を示すインキは各顔料の分離を抑制できるため、ペン先やインキ吸蔵体内でのインキの混合（混色）を長期的に抑制することが可能となる。そのため、本願構成の熱変色性筆記具においてはより有用なものとなる。
【００３１】
前記高分子凝集剤としては水溶性高分子が用いられ、ポリビニルピロリドン、ポリエチレンオキサイド、水溶性多糖類等が挙げられる。
前記水溶性多糖類としてはトラガントガム、グアーガム、プルラン、サイクロデキストリン、水溶性セルロース誘導体等が挙げられ、水溶性セルロース誘導体の具体例としてはメチルセルロース、ヒドロキシエチルセルロース、ヒドロキシプロピルセルロース、ヒドロキシエチルメチルセルロース、ヒドロキシプロピルメチルセルロース等が挙げられ、なかでも水溶性セルロース誘導体がより有効に機能する。
尚、前記高分子凝集剤は二種以上を併用することもでき、インキ組成物全量に対し、０．０５〜２０重量％配合することができる。
【００３２】
前記高分子凝集剤と共に、側鎖にカルボキシル基を有する櫛型高分子分散剤及び有機窒素硫黄化合物を併用することにより、前記高分子凝集剤による各顔料のゆるい凝集体の分散性を向上させることができ、特にマイクロカプセル顔料においては高い効果を発現する。
前記側鎖にカルボキシル基を有する櫛型高分子分散剤としては、側鎖に複数のカルボキシル基を有する櫛型高分子化合物であれば特に限定されるものではないが、側鎖に複数のカルボキシル基を有するアクリル高分子化合物が好適であり、前記化合物として日本ルーブリゾール社製の商品名：ソルスパース４３０００を例示できる。
【００３３】
前記有機窒素硫黄化合物は、インキ組成物を筆記具に充填して実用に供する際、振動によるマイクロカプセル顔料の沈降をいっそう抑制する。
これは、マイクロカプセル顔料のゆるい凝集体を側鎖にカルボキシル基を有する櫛型高分子分散剤によって分散させる分散性をより向上させるものである。
前記有機窒素硫黄化合物としては、チアゾール系化合物、イソチアゾール系化合物、ベンゾチアゾール系化合物、ベンゾイソチアゾール系化合物から選ばれる化合物が用いられる。
前記有機窒素硫黄化合物として具体的には、２−（４−チアゾイル）−ベンズイミダゾール（ＴＢＺ）、２−（チオシアネートメチルチオ）−１,３−ベンゾチアゾール（ＴＣＭＴＢ）、２−メチル−４−イソチアゾリン−３−オン、５−クロロ−２−メチル−４−イソチアゾリン−３−オンから選ばれる一種又は二種以上の化合物が用いられ、好ましくは２−（４−チアゾイル）−ベンズイミダゾール（ＴＢＺ）、２−メチル−４−イソチアゾリン−３−オン、５−クロロ−２−メチル−４−イソチアゾリン−３−オンから選ばれる一種又は二種以上の化合物が用いられる。
前記有機窒素硫黄化合物としては、（株）パーマケム・アジア製、商品名：トップサイド８８、同１３３、同１７０、同２２０、同２８８、同３００、同４００、同５００、同６００、同７００Ｚ、同８００、同９５０、北興産業（株）製、商品名：ホクスターＨＰ、同Ｅ５０Ａ、ホクサイドＰ２００、同６５００、同７４００、同ＭＣ、同３６９、同Ｒ−１５０を例示できる。
尚、前記側鎖にカルボキシル基を有する櫛型高分子分散剤と、有機窒素硫黄化合物の質量比率は１：１〜１：１０、好ましくは１：１〜１：５であり、前記範囲を満たすことにより、マイクロカプセル顔料のゆるい凝集体の分散性、及び、振動によるマイクロカプセル顔料の沈降抑制を十分に発現させることができる。
【００３４】
その他、必要に応じてアルキッド樹脂、アクリル樹脂、スチレンマレイン酸共重合物、セルロース誘導体、ポリビニルピロリドン、ポリビニルアルコール、デキストリン等の樹脂を添加して紙面への固着性や粘性を付与することもできる。尚、前記ポリビニルアルコールは、けん化度が７０〜８９モル％の部分けん化度型ポリビニルアルコールがインキが酸性域でも可溶性に富むため、より好適に用いられる。
前記水溶性樹脂の添加量としては、インキ中に０．３〜３．０質量％、好ましくは０．５〜１．５質量％の範囲で添加される。
更に、炭酸ナトリウム、燐酸ナトリウム、酢酸ソーダ等の無機塩類、水溶性のアミン化合物等の有機塩基性化合物等のｐＨ調整剤、ベンゾトリアゾール、トリルトリアゾール、ジシクロヘキシルアンモニウムナイトライト、ジイソプロピルアンモニウムナイトライト、サポニン等の防錆剤、石炭酸、１、２−ベンズチアゾリン３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン等の防腐剤或いは防黴剤、尿素、ノニオン系界面活性剤、還元又は非還元デンプン加水分解物、トレハロース等のオリゴ糖類、ショ糖、サイクロデキストリン、ぶどう糖、デキストリン、ソルビット、マンニット、ピロリン酸ナトリム等の湿潤剤、消泡剤、分散剤、インキの浸透性を向上させるフッ素系界面活性剤やノニオン系の界面活性剤を添加してもよい。
【００３５】
前記筆記具に収容される複数種の顔料系インキ（熱変色性インキや非変色性インキ）は、各インキの粘度差が５ｍＰａ・ｓ以内（２０℃でのＢＬ型粘度計３０ｒｐｍにおける測定値）になるように調製して用いることが好ましい。
前記範囲とすることで、インキの消費に伴ってペン先やインキ吸蔵体内で収容インキが均等に移動するため、常に安定した筆跡を形成することができる。
【００３６】
更に、各顔料系インキの表面張力を２５〜４５ｍＮ／ｍ、好ましくは３０〜４５ｍＮ／ｍの範囲に調製して用いることができる。
前記範囲に表面張力を調製することにより、筆記したときのカスレが生じ難く、インキが凍結する０℃未満の温度域で放置したり、高温域、例えば５０℃の環境下で放置してもインキ流出性が損なわれることなく、保存環境や使用環境による筆跡濃度や筆記幅にバラツキを生じ難くなる。
特に熱変色性インキにおいては、表面張力が２５ｍＮ／ｍ未満では、インキの流出性が不安定になり易く、筆跡濃度が不均一になる。また、表面張力が４５ｍＮ／ｍを超えると、線割れを生じ易く、しかも、前述した保存環境や使用環境によってインキ流出量が低下して筆跡濃度が低下したり、筆記幅にバラツキを生じ易くなる。
【００３７】
前記した熱変色性筆記具を用いた筆跡は、指による擦過や加熱具等の加熱手段の適用により有色状態から無色状態又は有色２状態に色調を変色させることができる。
前記加熱手段としては、広い面積を一括消去するのに適したコピー機等の感熱機、電球等の照明具、ヘアドライヤー等が用いられ、更には、抵抗発熱体を装備した通電加熱変色具、温水等を充填した加熱変色具等の適用が挙げられる。また、簡便な方法で変色可能な手段であることから、擦過部材（摩擦体）が好適に用いられる。
前記擦過部材としては、弾性感に富み、擦過時に適度な摩擦を生じて摩擦熱を発生させることのできるエラストマー、プラスチック発泡体等の弾性体が好適であるが、プラスチック成形体、石材、木材、金属、布帛であってもよい。
なお、消しゴムを使用して筆跡を擦過することもできるが、擦過時に消しカスが発生するため、好ましくは前述のような擦過部材が用いられる。
前記擦過部材の材質としては、シリコーン樹脂、ＳＢＳ樹脂、ＳＥＢＳ樹脂等が好適に用いられる。また、前記擦過部材としては、ＪＩＳ  Ｋ６２５３Ａにおけるショア硬度Ａが５５度以上のものがより好適である。
前記擦過部材は筆記具と別体の任意形状の部材であってもよいが、筆記具に固着させることにより、携帯性に優れたものとなる。
前記擦過部材を固着する箇所は、キャップ先端部（頂部）、或いは、軸筒先端部（筆記先端部を設けていない部分）等が挙げられる。
更に、キャップの一部、或いは軸筒の一部に任意形象の小突部を設けて擦過部材とすることもできる。
【実施例】
【００３８】
以下に実施例を示すが、本発明はこれら実施例に限定されるものではない。尚、実施例中の部は重量部である。
また、各インキの粘度は２０℃でＢＬ型回転粘度計〔東京計器（株）製〕を用いて３０ｒｐｍで測定した。
【００３９】
インキの作製
可逆熱変色性マイクロカプセル顔料Ａの調製
（イ）成分として１，３−ジメチル−６−ジエチルアミノフルオラン３．０部、（ロ）成分として１，１−ビス（４−ヒドロキシフェニル）−２−エチルヘキサン３．０部、２，２−ビス（４′−ヒドロキシフェニル）−ヘキサフルオロプロパン５．０部、（ハ）成分としてカプリン酸４−ベンジルオキシフェニルエチル５０．０部からなる色彩記憶性を有する可逆熱変色性組成物を内包したマイクロカプセル顔料懸濁液を得た。
前記懸濁液を遠心分離して可逆熱変色性マイクロカプセル顔料Ａを単離した。
前記マイクロカプセル顔料Ａの平均粒子径は２．５μｍ、完全消色温度は６０℃、完全発色温度は−２０℃であり、温度変化により橙色から無色に変色する。
【００４０】
可逆熱変色性水性インキＡの調製
前記マイクロカプセル顔料Ａ（予め−２０℃以下に冷却して橙色に発色させたもの）２０．０部、ヒドロキシエチルセルロース０．５部、櫛型高分子分散剤〔日本ルーブリゾール（株）製、商品名：ソルスパース４３０００〕０．２部、有機窒素硫黄化合物〔北興化学工業（株）製、商品名：ホクサイドＲ−１５０、２−メチル−４−イソチアゾリン−３−オンと５−クロロ−２−メチル−４−イソチアゾリン−３−オンの混合物〕１．０部、ポリビニルアルコール０．５部、グリセリン２５．０部、消泡剤０．０２部、水５２．７８部を混合して可逆熱変色性水性インキ組成物Ａを得た。
尚、前記インキ組成物Ａの粘度は１６．１ｍＰａ・ｓであった。
【００４１】
可逆熱変色性マイクロカプセル顔料Ｂの調製
（イ）成分として４，５，６，７−テトラクロロ−３−[４−（ジメチルアミノ）−２−メチルフェニル]−３−（１−エチル−２−メチル−１Ｈ−インドール−３−イル）−１（３Ｈ）−イソベンゾフラノン２．０部、（ロ）成分として１，１−ビス（４−ヒドロキシフェニル）ｎ−ヘプタン３．０部、２，２−ビス（４′−ヒドロキシフェニル）−ヘキサフルオロプロパン５．０部、（ハ）成分としてカプリン酸４−ベンジルオキシフェニルエチル５０．０部からなる色彩記憶性を有する可逆熱変色性組成物を内包したマイクロカプセル顔料懸濁液を得た。
前記懸濁液を遠心分離して可逆熱変色性マイクロカプセル顔料Ｂを単離した。
前記マイクロカプセル顔料Ｂの平均粒子径は２．５μｍ、完全消色温度は５５℃であり、完全発色温度は−２０℃であり、温度変化により青色から無色に変色する。
【００４２】
可逆熱変色性水性インキＢの調製
前記可逆熱変色性マイクロカプセル顔料Ｂ（予め−２０℃以下に冷却して青色に発色させたもの）２０．０部、ヒドロキシエチルセルロース０．５部、櫛型高分子分散剤〔日本ルーブリゾール（株）製、商品名：ソルスパース４３０００〕０．２部、有機窒素硫黄化合物〔北興化学工業（株）製、商品名：ホクサイドＲ−１５０、２−メチル−４−イソチアゾリン−３−オンと５−クロロ−２−メチル−４−イソチアゾリン−３−オンの混合物〕１．０部、ポリビニルアルコール０．５部、グリセリン２５．０部、消泡剤０．０２部、水５２．７８部を混合して可逆熱変色性水性インキ組成物Ｂを得た。
尚、前記インキ組成物Ｂの粘度は１８．２ｍＰａ・ｓであった。
【００４３】
可逆熱変色性マイクロカプセル顔料Ｃの調製
（イ）成分として４−［２，６−ビス（２−エトキシフェニル）−４−ピリジニル］−Ｎ，Ｎ−ジメチルベンゼンアミン３．０部、（ロ）成分として、２，２−ビス（４′−ヒドロキシフェニル）−ヘキサフルオロプロパン１０．０部、（ハ）成分としてカプリン酸４−ベンジルオキシフェニルエチル５０．０部からなる色彩記憶性を有する可逆熱変色性組成物を内包したマイクロカプセル顔料懸濁液を得た。
前記懸濁液を遠心分離して可逆熱変色性マイクロカプセル顔料Ｃを単離した。
前記マイクロカプセル顔料Ｃの平均粒子径は２．５μｍ、完全消色温度は５９℃、完全発色温度は−２０℃であり、温度変化により黄色から無色に変色する。
【００４４】
可逆熱変色性水性インキＣの調製
前記可逆熱変色性マイクロカプセル顔料Ｃ(予め−２０℃以下に冷却して黄色に発色させたもの)２５．０部、ヒドロキシエチルセルロース０．５部、櫛型高分子分散剤〔日本ルーブリゾール（株）製、商品名：ソルスパース４３０００〕０．２部、有機窒素硫黄化合物〔北興化学工業（株）製、商品名：ホクサイドＲ−１５０、２−メチル−４−イソチアゾリン−３−オンと５−クロロ−２−メチル−４−イソチアゾリン−３−オンの混合物〕１．０部、ポリビニルアルコール０．５部、グリセリン２５．０部、消泡剤０．０２部、水４７．７８部を混合して可逆熱変色性水性インキＣを得た。
尚、前記インキ組成物Ｃの粘度は１６．５ｍＰａ・ｓであった。
【００４５】
可逆熱変色性マイクロカプセル顔料Ｄの調製
（イ）成分として２−（ジブチルアミノ）−８−（ジペンチルアミノ）−４−メチル−スピロ［５Ｈ−［１］ベンゾピラノ［２，３−ｇ］ピリミジン−５，１′（３′Ｈ）−イソベンゾフラン］−３−オン１．０部、（ロ）成分として１，１−ビス（４−ヒドロキシフェニル）ｎ−デカン３．０部、２，２−ビス（４′−ヒドロキシフェニル）−ヘキサフルオロプロパン５．０部、（ハ）成分としてカプリン酸４−ベンジルオキシフェニルエチル５０．０部からなる色彩記憶性を有する可逆熱変色性組成物を内包したマイクロカプセル顔料懸濁液を得た。
前記懸濁液を遠心分離して可逆熱変色性マイクロカプセル顔料Ｄを単離した。
前記マイクロカプセル顔料Ｄの平均粒子径は２．３μｍ、完全消色温度は５８℃であり、完全発色温度は−２０℃であり、温度変化によりピンク色から無色に変色する。
【００４６】
可逆熱変色性水性インキＤの調製
前記可逆熱変色性マイクロカプセル顔料Ｄ（予め−２０℃以下に冷却してピンク色に発色させたもの）２０．０部、ヒドロキシエチルセルロース０．５部、櫛型高分子分散剤〔日本ルーブリゾール（株）製、商品名：ソルスパース４３０００〕０．２部、有機窒素硫黄化合物〔北興化学工業（株）製、商品名：ホクサイド３６９〕１．０部、ポリビニルアルコール０．５部、グリセリン２５．０部、消泡剤０．０２部、水５２．７８部を混合して可逆熱変色性水性インキＤを得た。
尚、前記インキ組成物Ｄの粘度は２０．３ｍＰａ・ｓであった。
【００４７】
可逆熱変色性水性インキＥの調製
前記可逆熱変色性インキＤ中に青色蛍光顔料（シンロイヒ社製）０．５部を添加して混合することで可逆熱変色性水性インキＥを得た。尚、前記インキ組成物Ｅの粘度は１８．０ｍＰａ・ｓであった。
前記インキＥは、筆記時には紫色の筆跡が得られ、５８℃以上に加温すると青色に変化するものであり、更に−２０℃以下に冷却すると元の紫色に戻る。
【００４８】
可逆熱変色性水性インキＦの調製
前記可逆熱変色性インキＢ中に黄色蛍光顔料（シンロイヒ社製）１．０部を添加して混合することで可逆熱変色性水性インキＦを得た。尚、前記インキ組成物Ｆの粘度は１７．１ｍＰａ・ｓであった。
前記インキＦは、筆記時には緑色の筆跡が得られ、５５℃以上に加温すると黄色に変化するものであり、更に−２０℃以下に冷却すると元の緑色に戻る。
【００４９】
実施例１
熱変色性筆記具の作製（図２参照）
ポリエステルスライバーを合成樹脂フィルムで被覆した円筒状インキ吸蔵体２内に、先に調製した熱変色性インキＡ（２１）及びＢ（２２）を針注入によって縦方向に均等に含浸させ、ポリプロピレン樹脂からなる軸筒４内に収容し、軸筒先端部に装着させたポリエステル繊維の樹脂加工ペン先３（チゼル型）と接続状態（ペン先接続部分がインキ吸蔵体の円周の略中心に位置する）に組み立てた後、キャップ５を装着することで熱変色性筆記具１（マーキングペン）を得た。尚、前記軸筒後端部にはＳＥＢＳ樹脂製の摩擦体６が装着されている。また、前記二種類のインキの粘度差は２．１ｍＰａ・ｓである。
【００５０】
前記マーキングペンを用いて紙面に筆記したところ、太線を引いた際には境界部分がグラデーションとなる橙色と青色の多色筆跡が得られ、各頂部で細線を引いた際には橙色又は青色の単色筆跡が得られた。
前記筆跡は、室温（２５℃）で多色又は単色を呈しており、軸筒後端の摩擦体６を用いて摩擦すると、該筆跡は消色して無色となった。この状態は室温下では保持されており、−２０℃以下に冷却することにより、元の色調に復色した。前記変色挙動は繰り返し再現されるものであった。
【００５１】
実施例２
熱変色性筆記具の作製（図３及び図４参照）
ポリエステルスライバーを合成樹脂フィルムで被覆した円筒状インキ吸蔵体２内に、先に調製した三種類の熱変色性インキＢ（２１）、Ｃ（２２）及びＤ（２３）を針注入によって縦方向に均等に含浸させ、ポリプロピレン樹脂からなる軸筒４内に収容し、軸筒先端部に装着させたポリエステル繊維の樹脂加工ペン先３（砲弾型）と接続状態（ペン先接続部分がインキ吸蔵体の円周の略中心に位置する）に組み立てた後、キャップ５を装着することで熱変色性筆記具１（マーキングペン）を得た。尚、前記軸筒後端部にはＳＥＢＳ樹脂製の摩擦体６が装着されている。また、前記三種類のインキの粘度差はそれぞれ１．７ｍＰａ・ｓ、２．１ｍＰａ・ｓ、３．８ｍＰａ・ｓである。
【００５２】
前記マーキングペンを用いて紙面に筆記したところ、各境界部分がグラデーションとなる青色、黄色、ピンク色の多色筆跡が得られた。
前記筆跡は、室温（２５℃）で多色状態を呈しており、軸筒後端の摩擦体６を用いて摩擦すると、該筆跡は消色して無色となった。この状態は室温下では保持されており、−２０℃以下に冷却することにより、元の色調に復色した。前記変色挙動は繰り返し再現されるものであった。
【００５３】
実施例３
熱変色性筆記具の作製（図２参照）
ポリエステルスライバーを合成樹脂フィルムで被覆した円筒状インキ吸蔵体２内に、先に調製した熱変色性インキＥ（２１）及びＦ（２２）を針注入によって縦方向に均等に含浸させ、ポリプロピレン樹脂からなる軸筒４内に収容し、軸筒先端部に装着させたポリエステル繊維の樹脂加工ペン先３（チゼル型）と接続状態（ペン先接続部分がインキ吸蔵体の円周の略中心に位置する）に組み立てた後、キャップ５を装着することで熱変色性筆記具１（マーキングペン）を得た。尚、前記軸筒後端部にはＳＥＢＳ樹脂製の摩擦体６が装着されている。また、前記二種類のインキの粘度差は０．９ｍＰａ・ｓである。
【００５４】
前記マーキングペンを用いて紙面に筆記したところ、太線を引いた際には境界部分がグラデーションとなる紫色と緑色の多色筆跡が得られ、各頂部で細線を引いた際には紫色又は緑色の単色筆跡が得られた。
前記筆跡は、室温（２５℃）で前記色調を呈しており、軸筒後端の摩擦体６を用いて摩擦すると、該筆跡（前記太線）は青色と黄色の多色筆跡（境界部分がグラデーションとなる）に変化した。また、細線はそれぞれ青色と黄色の単色筆跡に変化した。この状態は室温下では保持されており、−２０℃以下に冷却することにより、元の色調に復色した。前記変色挙動は繰り返し再現されるものであった。
【００５５】
実施例４
熱変色性筆記具の作製（図５参照）
ポリエステルスライバーを合成樹脂フィルムで被覆した円筒状インキ吸蔵体２を２本用いて、各インキ吸蔵体２内に、先に調製した熱変色性インキＣ（２１）とＤ（２２）をそれぞれ針注入によって縦方向に含浸させ、ポリプロピレン樹脂からなる軸筒４内に収容した。更に、下方（接続部）が二股に形成されたポリエステル繊維の樹脂加工ペン先３（チゼル型）を軸筒先端部に装着させ、各インキ吸蔵体２と接続状態に組み立てた後、キャップ５を装着することで熱変色性筆記具１（マーキングペン）を得た。尚、前記軸筒後端部にはシリコーン樹脂製の摩擦体６が装着されている。また、前記二種類のインキの粘度差は３．８ｍＰａ・ｓである。
【００５６】
前記マーキングペンを用いて紙面に筆記したところ、太線を引いた際には境界部分がグラデーションとなる黄色とピンク色の多色筆跡が得られ、各頂部で細線を引いた際には黄色又はピンク色の単色筆跡が得られた。
前記筆跡は、室温（２５℃）で多色又は単色を呈しており、軸筒後端の摩擦体６を用いて摩擦すると、該筆跡は消色して無色となった。この状態は室温下では保持されており、−２０℃以下に冷却することにより、元の色調に復色した。前記変色挙動は繰り返し再現されるものであった。
【００５７】
実施例５
熱変色性筆記具の作製（図６参照）
ポリプロピレン樹脂からなる軸筒４と一体に形成されたインキタンク２に、先に調製した熱変色性インキＢ（２１）とＣ（２２）をそれぞれ直接収容した後、下方（接続部）が二股に形成されたポリエステル繊維の樹脂加工ペン先３（チゼル型）を軸筒先端部に装着させ、キャップ５を装着することで熱変色性筆記具１（マーキングペン）を得た。尚、前記軸筒後端部にはシリコーン樹脂製の摩擦体６が装着されている。また、前記二種類のインキの粘度差は１．７ｍＰａ・ｓである。
【００５８】
前記マーキングペンを用いて紙面に筆記したところ、太線を引いた際には境界部分がグラデーションとなる青色と黄色の多色筆跡が得られ、各頂部で細線を引いた際には青色又は黄色の単色筆跡が得られた。
前記筆跡は、室温（２５℃）で多色又は単色を呈しており、軸筒後端の摩擦体６を用いて摩擦すると、該筆跡は消色して無色となった。この状態は室温下では保持されており、−２０℃以下に冷却することにより、元の色調に復色した。前記変色挙動は繰り返し再現されるものであった。
【図面の簡単な説明】
【００５９】
【図１】本発明に用いられる可逆熱変色性組成物の色濃度−温度曲線におけるヒステリシス特性を説明するグラフである。
【図２】本発明に用いられる熱変色性筆記具の一例を示す縦断面説明図である。
【図３】本発明に用いられる熱変色性筆記具の別の一例を示す縦断面説明図である。
【図４】図３の熱変色性筆記具のＡ−Ａ断面図である。
【図５】本発明に用いられる熱変色性筆記具の別の一例を示す縦断面説明図である。
【図６】本発明に用いられる熱変色性筆記具の別の一例を示す縦断面説明図である。
【符号の説明】
【００６０】
Ｔ１  完全発色温度
Ｔ２  発色開始温度
Ｔ３  消色開始温度
Ｔ４  完全消色温度
ΔＨ  ヒステリシス幅
１  熱変色性筆記具（マーキングペン）
２  インキ収容部（インキ吸蔵体又はインキタンク）
２１  インキ１
２２  インキ２
２３  インキ３
３  ペン先
４  軸筒
５  キャップ
６  擦過部材
【図１】
2010082804.tif 000003
【図２】
2010082804.tif 000004
【図３】
2010082804.tif 000005
【図４】
2010082804.tif 000006
【図５】
2010082804.tif 000007
【図６】
2010082804.tif 000008